(57)【要約】  半導体発光素子（１０）は、第１クラッド層（１０２）と、第１クラッド層（１０２）の上方に配置され、第１障壁層（１０４ｂ）と、Ｉｎ及びＧａＮを含む第１井戸層（１０４ａ）とを有する単一量子井戸構造の活性層（１０４）と、活性層（１０４）の上方に配置された第２クラッド層（１０７）と、第１クラッド層（１０２）の下方、及び、第２クラッド層（１０７）の上方の少なくとも一方に配置された超格子層（２００）とを備え、超格子層（２００）は、ＧａＮを含む複数の第２井戸層（２００ａ）と、ＧａＮを含み、第２井戸層（２００ａ）とはＩｎ組成比が異なる複数の第２障壁層（２００ｂ）とが交互に積層された構造を有する。
2019188318.tif 000002
【特許請求の範囲】
【請求項１】
第１クラッド層と、
前記第１クラッド層の上方に配置され、第１障壁層と、Ｉｎ及びＧａＮを含む第１井戸層とを有する単一量子井戸構造の活性層と、
前記活性層の上方に配置された第２クラッド層と、
前記第１クラッド層の下方、及び、前記第２クラッド層の上方の少なくとも一方に配置された超格子層とを備え、
前記超格子層は、ＧａＮを含む複数の第２井戸層と、ＧａＮを含み、前記第２井戸層とはＩｎ組成比が異なる複数の第２障壁層とが交互に積層された構造を有する
半導体発光素子。
【請求項２】
前記複数の第２井戸層と、前記第１井戸層とは、互いにＩｎ組成比が等しい
請求項１に記載の半導体発光素子。
【請求項３】
前記複数の第２井戸層の各々の膜厚は、前記第１井戸層の膜厚の自然数倍、又は、自然数分の１倍である
請求項１に記載の半導体発光素子。
【請求項４】
前記第１障壁層は、ＧａＮを含み、かつ、前記第１井戸層とＩｎ組成比が異なり、
前記複数の第２障壁層は、前記第１障壁層とＩｎ組成比が等しい
請求項１に記載の半導体発光素子。
【請求項５】
前記第１障壁層は、ＧａＮを含み、かつ、前記第１井戸層とＩｎ組成比が異なり、
前記複数の第２障壁層の各々の膜厚は、前記第１障壁層の膜厚の自然数倍、又は、自然数分の１倍である
請求項１に記載の半導体発光素子。
【請求項６】
第１導電型の第１クラッド層と、
前記第１クラッド層の上方に配置された単一量子井戸構造の活性層と、
前記活性層の上方に配置された第２導電型の第２クラッド層と、
前記第１クラッド層の下方、及び、前記第２クラッド層の上方の少なくとも一方に配置された超格子層とを備え、
前記活性層は、Ｉｎを含む単一の第１井戸層と、第１障壁層とを含み、
前記超格子層は、複数の第２井戸層と複数の第２障壁層とを含み、
前記複数の第２井戸層の各々と前記複数の第２障壁層の各々とが交互に配置され、
前記複数の第２井戸層の各々は、前記第１井戸層とＩｎ組成比が等しく、かつ、前記第１井戸層の膜厚の自然数倍、又は、自然数分の１倍の膜厚を有し、
前記複数の第２障壁層の各々は、ＧａＮからなり、前記第１障壁層の膜厚の自然数倍、又は、自然数分の１倍の膜厚を有する
半導体発光素子。
【請求項７】
前記複数の第２井戸層の層数は、２又は３である
請求項６に記載の半導体発光素子。
【請求項８】
前記複数の第２井戸層の各々の膜厚は、前記第１井戸層の膜厚の１倍又は２倍であり、
前記複数の第２障壁層の各々の膜厚は、前記第１障壁層の膜厚の１倍又は２倍である
請求項６に記載の半導体発光素子。
【請求項９】
前記複数の第２井戸層の各々の膜厚は、前記第１井戸層の膜厚の１倍、１／２倍、１／３倍、又は、１／４倍であり、
前記複数の第２障壁層の各々の膜厚は、前記第１障壁層の膜厚の１倍、１／２倍、１／３倍、又は、１／４倍である
請求項６に記載の半導体発光素子。
【発明の詳細な説明】
【技術分野】
【０００１】
本開示は、半導体発光素子に関する。
【背景技術】
【０００２】
従来、半導体レーザ素子などの半導体発光素子がプロジェクタ用の光源として用いられている。プロジェクタ用の高出力かつ高効率なレーザ光源として、特許文献１に開示されたような単一量子井戸（ＳＱＷ：Ｓｉｎｇｌｅ  Ｑｕａｎｔｕｍ  ｗｅｌｌ）構造の活性層を備える半導体レーザ素子が知られている。特許文献１に記載された発明においては、単一量子井戸構造の活性層を備えることにより、半導体レーザ素子への注入電流を有効利用しようとしている。
【先行技術文献】
【特許文献】
【０００３】
【特許文献１】特開平１１−３４０５８０号公報
【発明の概要】
【発明が解決しようとする課題】
【０００４】
半導体レーザ素子においては、半導体層成膜後の出来栄えを評価する必要がある。しかしながら、特許文献１に開示された半導体レーザ素子においては、単一量子井戸構造の活性層の膜厚を、半導体レーザ素子の電気特性及び光学特性を損なうことなく簡易に評価することができない。【０００５】
そこで、本開示は上記課題を解決するためになされたものであり、単一量子井戸構造の活性層を備える半導体発光素子であって、活性層の膜厚をＸ線回折法によって測定できる半導体発光素子を提供する。
【課題を解決するための手段】
【０００６】
上記課題を解決するために、本開示に係る半導体発光素子の一態様は、第１クラッド層と、前記第１クラッド層の上方に配置され、第１障壁層と、Ｉｎ及びＧａＮを含む第１井戸層とを有する単一量子井戸構造の活性層と、前記活性層の上方に配置された第２クラッド層と、前記第１クラッド層の下方、及び、前記第２クラッド層の上方の少なくとも一方に配置された超格子層とを備え、前記超格子層は、ＧａＮを含む複数の第２井戸層と、ＧａＮを含み、前記第２井戸層とはＩｎ組成比が異なる複数の第２障壁層とが交互に積層された構造を有する。【０００７】
また、本開示に係る半導体発光素子の一態様は、第１導電型の第１クラッド層と、前記第１クラッド層の上方に配置された単一量子井戸構造の活性層と、前記活性層の上方に配置された第２導電型の第２クラッド層と、前記第１クラッド層の下方、及び、前記第２クラッド層の上方の少なくとも一方に配置された超格子層とを備え、前記活性層は、Ｉｎを含む単一の第１井戸層と、第１障壁層とを含み、前記超格子層は、複数の第２井戸層と複数の第２障壁層とを含み、前記複数の第２井戸層の各々と前記複数の第２障壁層の各々とが交互に配置され、前記複数の第２井戸層の各々は、前記第１井戸層とＩｎ組成比が等しく、かつ、前記第１井戸層の膜厚の自然数倍の膜厚を有し、前記複数の第２障壁層の各々は、ＧａＮからなり、前記第１障壁層の膜厚の自然数倍、又は、自然数分の１倍の膜厚を有する。
【発明の効果】
【０００８】
本開示によれば、単一量子井戸構造の活性層を備える半導体発光素子であって、活性層の膜厚をＸ線回折法によって測定できる半導体発光素子を提供できる。
【図面の簡単な説明】
【０００９】
【図１】図１は、比較例に係る半導体発光素子の構成を示す模式的な断面図である。
【図２】図２は、比較例に係る活性層の構成を示す模式的な断面図である。
【図３】図３は、比較例に係る半導体発光素子にＸ線回折法を適用した場合に得られる回折強度分布を示すグラフである。
【図４】図４は、実施の形態に係る半導体発光素子の構成を示す模式的な断面図である。
【図５】図５は、実施の形態に係る超格子層の構成を示す模式的な断面図である。
【図６】図６は、実施の形態に係る半導体発光素子にＸ線回折法を適用した場合に得られる回折強度分布を示すグラフである。
【図７】図７は、実施の形態に係る半導体発光素子の製造方法の流れを示すフローチャートである。
【図８】図８は、実施の形態に係る半導体発光素子の各実施例における超格子層の構成を示す表である。
【図９】図９は、実施の形態に係る半導体発光素子の各実施例における超格子層の平均Ｉｎ組成比及び膜厚周期を示す表である。
【図１０】図１０は、実施例１に係る超格子層の構成を示す模式的な断面図である。
【図１１】図１１は、実施例２に係る超格子層の構成を示す模式的な断面図である。
【図１２】図１２は、実施例２に係る半導体発光素子にＸ線回折法を適用した場合に得られる回折強度分布を示すグラフである。
【図１３】図１３は、実施例３に係る超格子層の構成を示す模式的な断面図である。
【図１４】図１４は、実施例３に係る半導体発光素子にＸ線回折法を適用した場合に得られる回折強度分布を示すグラフである。
【図１５】図１５は、実施例４に係る超格子層の構成を示す模式的な断面図である。
【図１６】図１６は、実施例４に係る半導体発光素子にＸ線回折法を適用した場合に得られる回折強度分布を示すグラフである。
【図１７】図１７は、実施例５に係る超格子層の構成を示す模式的な断面図である。
【図１８】図１８は、実施例５に係る半導体発光素子にＸ線回折法を適用した場合に得られる回折強度分布を示すグラフである。
【図１９】図１９は、実施例６に係る半導体発光素子の構成を示す模式的な断面図である。
【図２０】図２０は、実施例６に係る超格子層の構成を示す模式的な断面図である。
【図２１】図２１は、実施例６に係る半導体発光素子にＸ線回折法を適用した場合に得られる回折強度分布を示すグラフである。
【発明を実施するための形態】
【００１０】
（本開示の基礎となった知見）
本開示の実施の形態に先立ち、本開示の基礎となった知見について説明する。
【００１１】
まず、特許文献１に開示された半導体発光素子と同様の単一量子井戸構造の活性層を備える比較例に係る半導体発光素子について図１を用いて説明する。図１は、比較例に係る半導体発光素子１０１０の構成を示す模式的な断面図である。
【００１２】
図１に示されるように、比較例に係る半導体発光素子１０１０は、基板１０１と、第１クラッド層１０２と、第１光ガイド層１０３と、活性層１０４と、第２光ガイド層１０５と、オーバーフロー抑制層１０６と、第２クラッド層１０７と、コンタクト層１０８と、絶縁層１０９と、第２電極１１０と、パッド電極１１１と、第１電極１１２とを有する。
【００１３】
活性層１０４は、単一量子井戸構造を有する。活性層１０４の構成について、図２を用いて説明する。図２は、比較例に係る活性層１０４の構成を示す模式的な断面図である。図２に示されるように、活性層１０４は、一つの第１井戸層１０４ａと、第１井戸層１０４ａを、図２の上方及び下方から挟む二層の第１障壁層１０４ｂとを有する。
【００１４】
ここで、このような構成を有する比較例の半導体発光素子１０１０の層構造にＸ線回折法を適用した結果について図３を用いて説明する。図３は、比較例に係る半導体発光素子１０１０にＸ線回折法を適用した場合に得られる回折強度分布を示すグラフである。図３においては、回折角（ω／２θ）に対するＸ線の回折強度分布が示されている。
【００１５】
図３に示されるように、ＧａＮからなる基板１０１及びＳｉドープＡｌＧａＮからなる第１クラッド層１０２に対応するピークが検出される。また、ＭｇドープＡｌ０．０６Ｇａ０．９４Ｎ層及びＭｇドープＧａＮ層の繰り返し構造を有する第２クラッド層１０７のサテライトピークも検出される。しかしながら、活性層１０４は、図２に示されるように単一量子井戸構造を有し、多重量子井戸（ＭＱＷ：Ｍｕｌｔｉｐｌｅ  Ｑｕａｎｔｕｍ  ｗｅｌｌ）構造のように繰り返し構造を有さないため、活性層１０４に対応するサテライトピークが検出されない。なお、活性層１０４が、多重量子井戸構造を有する場合には、図３に示す「ＭＱＷ活性層のサテライトピーク発生領域」に複数のサテライトピークが検出される。これらのサテライトピークが検出される回折角の差などに基づいて多重量子井戸構造の活性層の膜厚を計測できる。
【００１６】
以上のように、比較例に係る半導体発光素子では、Ｘ線回折法によって、単一量子井戸構造の活性層１０４に対応するサテライトピークが検出されないため、活性層１０４の膜厚を計測することができない。このため、半導体層成膜後の半導体発光素子の活性層膜厚を簡易に計測できない。
【００１７】
そこで、本開示は、単一量子井戸構造の活性層を備える半導体発光素子であって、活性層の膜厚をＸ線回折法によって計測できる半導体発光素子を提供する。
【００１８】
本開示に係る半導体発光素子の一態様は、第１導電型の第１クラッド層と、前記第１クラッド層の上方に配置された単一量子井戸構造の活性層と、前記活性層の上方に配置された第２導電型の第２クラッド層と、前記第１クラッド層の下方、及び、前記第２クラッド層の上方の少なくとも一方に配置された超格子層とを備え、前記活性層は、Ｉｎを含む単一の第１井戸層と、第１障壁層とを含み、前記超格子層は、複数の第２井戸層と複数の第２障壁層とを含み、前記複数の第２井戸層の各々と前記複数の第２障壁層の各々とが交互に配置され、前記複数の第２井戸層の各々は、前記第１井戸層とＩｎ組成比が等しく、かつ、前記第１井戸層の膜厚の自然数倍の膜厚を有し、前記複数の第２障壁層の各々は、前記第１障壁層とＩｎ組成比が等しく、かつ、前記第１障壁層の膜厚の自然数倍の膜厚を有する。
【００１９】
このように、半導体発光素子が繰り返し構造を有する超格子層を備えるため、Ｘ線回折法において、超格子層の繰り返し構造に対応する複数のサテライトピークを検出できる。これらのサテライトピークに基づいて、繰り返し構造の周期を検出できる。ここで、超格子層の第２井戸層及び第２障壁層は、それぞれ活性層の第１井戸層及び第１障壁層と、Ｉｎ組成比が等しいことから、それらの膜厚の関係に基づいて、活性層の膜厚を算出できる。このように、本開示の半導体発光素子によれば、半導体層の成膜後に、半導体発光素子の電気特性及び光学特性を損なうことなく簡易に活性層の膜厚を計測できる。
【００２０】
また、本開示に係る半導体発光素子の一態様は、第１導電型の第１クラッド層と、前記第１クラッド層の上方に配置された単一量子井戸構造の活性層と、前記活性層の上方に配置された第２導電型の第２クラッド層と、前記第１クラッド層の下方、又は、前記第２クラッド層の上方に配置された超格子層とを備え、前記活性層は、Ｉｎを含む単一の第１井戸層と、第１障壁層とを含み、前記超格子層は、複数の第２井戸層と複数の第２障壁層とを含み、前記複数の第２井戸層の各々と前記複数の第２障壁層の各々とが交互に配置され、前記複数の第２井戸層の各々は、前記第１井戸層とＩｎ組成比が等しく、かつ、前記第１井戸層の膜厚の自然数倍の膜厚を有し、前記複数の第２障壁層の各々は、ＧａＮからなり、前記第１障壁層の膜厚の自然数倍の膜厚を有する。
【００２１】
このように、第２障壁層がＧａＮからなり、必ずしも第１障壁層とＩｎ組成比が等しくならない。しかしながら、第２井戸層が第１井戸層とＩｎ組成比が等しいことから、このような構成の半導体発光素子においても、超格子層の繰り返し構造に対応する複数のサテライトピークを得られる。したがって、本態様においても、上記態様と同様に、これらのサテライトピークに基づいて、繰り返し構造の周期を検出できる。したがって、上記態様と同様に活性層の膜厚を算出できる。
【００２２】
また、本開示に係る半導体発光素子の一態様において、複数の第２井戸層の層数は、２又は３であってもよい。
【００２３】
これにより、超格子層を構成する層数を最小限に抑えることができる。したがって、半導体発光素子の構成を簡素化でき、かつ、超格子層が半導体発光素子の特性に与える影響を最小限に抑えることができる。
【００２４】
また、本開示に係る半導体発光素子の一態様において、前記複数の第２井戸層の各々の膜厚は、前記第１井戸層の膜厚の１倍又は２倍であり、前記複数の第２障壁層の各々の膜厚は、前記第１障壁層の膜厚の１倍又は２倍であってもよい。
【００２５】
これにより、超格子層の膜厚が大きくなることを抑制できる。したがって、超格子層の厚さを抑制できるため、超格子層が半導体発光素子の特性に与える影響を抑制できる。
【００２６】
以下、本開示の実施の形態について、図面を参照しながら説明する。なお、以下に説明する実施の形態は、いずれも本開示の一具体例を示すものである。したがって、以下の実施の形態で示される、数値、形状、材料、構成要素、及び、構成要素の配置位置や接続形態などは、一例であって本開示を限定する主旨ではない。よって、以下の実施の形態における構成要素のうち、本開示の最上位概念を示す独立請求項に記載されていない構成要素については、任意の構成要素として説明される。
【００２７】
また、各図は模式図であり、必ずしも厳密に図示されたものではない。したがって、各図において縮尺等は必ずしも一致していない。なお、各図において、実質的に同一の構成に対しては同一の符号を付しており、重複する説明は省略又は簡略化する。
【００２８】
また、本明細書において、「上方」及び「下方」という用語は、絶対的な空間認識における上方向（鉛直上方）及び下方向（鉛直下方）を指すものではなく、積層構成における積層順を基に相対的な位置関係により規定される用語として用いる。また、「上方」及び「下方」という用語は、２つの構成要素が互いに間隔をあけて配置されて２つの構成要素の間に別の構成要素が存在する場合のみならず、２つの構成要素が互いに接する状態で配置される場合にも適用される。
【００２９】
（実施の形態）
［１．構成］
実施の形態に係る半導体発光素子について説明する。まず、本実施の形態に係る半導体発光素子の構成について図４を用いて説明する。図４は、本実施の形態に係る半導体発光素子１０の構成を示す模式的な断面図である。
【００３０】
本実施の形態に係る半導体発光素子１０は、例えば、レーザ光を出射する半導体レーザ素子である。半導体発光素子１０は、図示しない共振器端面を有してもよい。なお、図４においては、半導体発光素子１０の共振方向に垂直な断面が示されている。
【００３１】
図４に示されるように、半導体発光素子１０は、比較例に係る半導体発光素子１０１０と同様に、基板１０１と、第１クラッド層１０２と、第１光ガイド層１０３と、活性層１０４と、第２光ガイド層１０５と、オーバーフロー抑制層１０６と、第２クラッド層１０７と、コンタクト層１０８と、絶縁層１０９と、第２電極１１０と、パッド電極１１１と、第１電極１１２とを有する。本実施の形態に係る半導体発光素子１０は、さらに、超格子層２００を備える。
【００３２】
基板１０１は、半導体発光素子１０の基材である。本実施の形態では、基板１０１は、ｎ型ＧａＮ基板である。
【００３３】
第１クラッド層１０２は、基板１０１の上方に配置された第１導電型のクラッド層であり、本実施の形態では、厚さ３μｍのｎ型Ａｌ０．０３Ｇａ０．９７Ｎからなるクラッド層である。第１クラッド層１０２には、濃度５×１０１７ｃｍ−３のＳｉがドープされている。なお、第１クラッド層１０２の構成はこれに限定されない。第１クラッド層１０２は、第１導電型のクラッド層として機能すればよい。
【００３４】
第１光ガイド層１０３は、第１クラッド層１０２の上方に配置されたガイド層である。本実施の形態では、第１光ガイド層１０３は、厚さ２２０ｎｍのｎ型ＧａＮ、及び、厚さ４０ｎｍのアンドープＩｎ０．０１Ｇａ０．９９Ｎからなる積層膜である。第１光ガイド層１０３のｎ型ＧａＮには、濃度５×１０１７ｃｍ−３のＳｉがドープされている。なお、第１光ガイド層１０３の構成はこれに限定されない。例えば、第１光ガイド層１０３は、単層構造であってもよい。また、半導体発光素子１０は、第１光ガイド層１０３を備えなくてもよい。
【００３５】
活性層１０４は、第１クラッド層１０２の上方に配置された発光層である。本実施の形態では、活性層１０４は、第１光ガイド層１０３上に配置される。活性層１０４は、図２に示される比較例に係る活性層１０４と同様に単一量子井戸構造を有する。図２に示されるように、活性層１０４は、Ｉｎを含む単一の第１井戸層１０４ａと、第１井戸層１０４ａを、図２の上方及び下方から挟む二層の第１障壁層１０４ｂとを含む。
【００３６】
第１井戸層１０４ａは、活性層１０４の単一量子井戸構造を形成する井戸層である。本実施の形態では、第１井戸層１０４ａは、膜厚７．５ｎｍのアンドープＩｎ０．０７Ｇａ０．９３Ｎからなる。なお、第１井戸層１０４ａの膜厚及び組成はこれに限定されない。例えば、第１井戸層１０４ａの膜厚は、７．５ｎｍより厚くてもよいし、第１井戸層１０４ａの組成は、ＩｎｘＧａ１−ｘＮ（０＜ｘ＜１）であってもよい。
【００３７】
第１障壁層１０４ｂは、活性層１０４の単一量子井戸構造を形成する障壁層である。本実施の形態では、第１障壁層１０４ｂは、膜厚１４ｎｍのアンドープＩｎ０．０２Ｇａ０．９８Ｎからなる。なお、第１障壁層１０４ｂの膜厚及び組成はこれに限定されない。例えば、第１障壁層１０４ｂの膜厚は、１４ｎｍより厚くてもよいし、第１障壁層１０４ｂの組成は、ＩｎｘＧａ１−ｘＮ（０≦ｘ＜１）であってもよい。
【００３８】
第２光ガイド層１０５は、活性層１０４の上方に配置されたガイド層である。本実施の形態では、第２光ガイド層１０５は、厚さ１１０ｎｍのアンドープＩｎ０．０１Ｇａ０．９９Ｎからなる。なお、第２光ガイド層１０５の構成はこれに限定されない。例えば、第２光ガイド層１０５は、多層構造であってもよい。また、半導体発光素子１０は、第２光ガイド層１０５を備えなくてもよい。
【００３９】
オーバーフロー抑制層１０６は、活性層１０４から第２クラッド層１０７へのキャリアの漏れを抑制する層である。本実施の形態では、オーバーフロー抑制層１０６は、電子の漏れを抑制する層であり、膜厚５ｎｍのｐ型Ａｌ０．３Ｇａ０．７Ｎからなる。オーバーフロー抑制層１０６には、濃度２×１０１８ｃｍ−３のＭｇがドープされている。なお、オーバーフロー抑制層１０６の構成はこれに限定されず、活性層１０４から第２クラッド層１０７へのキャリアの漏れを抑制する機能を実現できる構成であればよい。
【００４０】
第２クラッド層１０７は、活性層１０４の上方に配置された第１導電型と異なる第２導電型のクラッド層であり、本実施の形態では、厚さ２ｎｍのｐ型Ａｌ０．０６Ｇａ０．９４Ｎと、厚さ２ｎｍのｐ型ＧａＮとを、１６５層ずつ積層した超格子クラッド層である。第２クラッド層１０７の各層には、濃度１×１０１８ｃｍ−３のＭｇがドープされている。なお、第２クラッド層１０７の構成はこれに限定されない。第２クラッド層１０７は、第２導電型のクラッド層として機能すればよい。
【００４１】
本実施の形態では、第２クラッド層１０７には、リッジ部が形成されている。これにより、半導体発光素子１０に流れる電流を狭窄し、かつ、導波路を形成する。
【００４２】
コンタクト層１０８は、第２クラッド層１０７の上方に配置された、第２導電型の層である。本実施の形態では、コンタクト層１０８は、膜厚６０ｎｍのｐ型ＧａＮからなる。コンタクト層１０８のクラッド層寄りの膜厚５０ｎｍの領域には、濃度２×１０１８ｃｍ−３のＭｇがドープされており、第２電極１１０寄りの膜厚１０ｎｍの領域には、濃度２×１０２０ｃｍ−３のＭｇがドープされている。コンタクト層１０８の構成はこれに限定されない。コンタクト層１０８は、第２電極１１０とオーミック接触する層であればよい。本実施の形態では、コンタクト層１０８は、第２クラッド層１０７のリッジ部に配置される。
【００４３】
絶縁層１０９は、第２クラッド層１０７の上方に配置された、絶縁材料からなる層である。本実施の形態では、絶縁層１０９は、第２クラッド層１０７の上面のうちリッジ部上面以外の領域に配置される。絶縁層１０９は、膜厚３００ｎｍのＳｉＯ２からなる。絶縁層１０９の構成は、これに限定されない。絶縁層１０９の膜厚は適宜設定されればよい。また、絶縁層１０９はＳｉＯ２以外の絶縁材料からなってもよい。
【００４４】
第２電極１１０は、コンタクト層１０８の上方に配置される導電材料からなる層である。第２電極１１０は、コンタクト層１０８と接触する。本実施の形態では、第２電極１１０は、コンタクト層１０８側から順に膜厚４０ｎｍのＰｄ及び膜厚３５ｎｍのＰｔが積層された積層膜である。第２電極１１０の各金属膜の膜厚及び膜構成はこれに限定されない。第２電極１１０は、例えば、Ｃｒ、Ｔｉ、Ｎｉ、Ｐｄ、Ｐｔ及びＡｕの少なくとも一つで形成された単層膜又は多層膜であってもよい。また、第２電極１１０は、絶縁層１０９上にも形成されてもよい。
【００４５】
パッド電極１１１は、第２電極１１０の上方に配置されたパッド状の電極である。本実施の形態では、パッド電極１１１は、Ａｕからなり、第２電極１１０及び絶縁層１０９の上方に配置される。パッド電極１１１の構成はこれに限定されない。パッド電極１１１は、例えば、Ｃｒ、Ｔｉ、Ｎｉ、Ｐｄ、Ｐｔ及びＡｕの少なくとも一つで形成された単層膜又は多層膜であってもよい。パッド電極１１１の膜厚は特に限定されない。パッド電極１１１の膜厚は、例えば、１００ｎｍ以上であってもよい。
【００４６】
第１電極１１２は、基板１０１の下方に配置される電極である。本実施の形態では、第１電極１１２は、基板１０１側から順にＴｉ、Ｐｔ及びＡｕが積層された積層膜である。第１電極１１２の構成はこれに限定されない。第１電極１１２は、例えば、Ｔｉ及びＡｕなどの積層膜であってもよい。第１電極１１２の膜厚は特に限定されない。第１電極１１２は、例えば、膜厚５ｎｍのＴｉ、膜厚１０ｎｍのＰｔ及び膜厚１０００ｎｍのＡｕが積層された積層膜であってもよい。
【００４７】
超格子層２００は、第１クラッド層１０２の下方、及び、第２クラッド層１０７の上方の少なくとも一方に配置された超格子構造を有する層である。なお、図４には、超格子層２００が第１クラッド層１０２の下方に配置される例が示されている。超格子層２００の詳細構成について、図５を用いて説明する。図５は、本実施の形態に係る超格子層２００の構成を示す模式的な断面図である。図５に示されるように、超格子層２００は、複数の第２井戸層２００ａと複数の第２障壁層２００ｂとを含み、複数の第２井戸層２００ａの各々と複数の第２障壁層２００ｂの各々とが交互に配置される。複数の第２井戸層２００ａの各々は、活性層１０４の第１井戸層１０４ａとＩｎ組成比が等しく、かつ、第１井戸層１０４ａの膜厚の自然数倍の膜厚を有する。複数の第２障壁層２００ｂの各々は、活性層１０４の第１障壁層１０４ｂとＩｎ組成比が等しく、かつ、第１障壁層１０４ｂの膜厚の自然数倍の膜厚を有する。
【００４８】
なお、ここで、Ｉｎ組成比が等しいとの記載は、二つの層のＩｎ組成比が完全に一致する場合だけでなく、実質的に等しい場合をも意味する。具体的には、Ｉｎ組成比が等しいとの記載は、例えば、二つの層のＩｎ組成比の誤差が５％以下である場合を意味する。
【００４９】
また、第１井戸層１０４ａの膜厚の自然数倍の膜厚との記載は、膜厚が、当該自然数倍の膜厚に完全に一致する場合だけでなく、実質的に等しい場合をも意味する。具体的には、第１井戸層１０４ａの膜厚の自然数倍の膜厚との記載は、例えば、当該自然数倍の膜厚からの誤差が５％以下である膜厚を意味する。第１障壁層１０４ｂの膜厚の自然数倍の膜厚との記載についても同様である。
【００５０】
このような超格子層２００を形成するための結晶成長条件に付いて説明する。例えば、第２井戸層２００ａの成膜時における結晶成長条件のうち、膜厚、及び、導電型不純物供給量の二つの条件を除く結晶成長条件を、活性層１０４の第１井戸層１０４ａの結晶成長条件と一致させる。これにより、第２井戸層２００ａのＩｎ組成比と、第１井戸層１０４ａのＩｎ組成比とを正確に一致させることができる。また、第２井戸層２００ａの膜厚と、第１井戸層１０４ａの膜厚との関係を正確に調整できる。
【００５１】
また、第２障壁層２００ｂの成膜時における結晶成長条件のうち、膜厚、Ｉｎ原料の供給量、及び、導電型不純物供給量の三つの条件を除く結晶成長条件を、活性層１０４の第１障壁層１０４ｂの結晶成長条件と一致させる。これにより、第２障壁層２００ｂの膜厚と、第１障壁層１０４ｂの膜厚との関係を正確に調整できる。また、第２井戸層２００ａのＩｎ組成比を、第１井戸層１０４ａのＩｎ組成比と等しくする場合には、Ｉｎ原料の供給量を一致させてもよい。
【００５２】
また、超格子層２００の各層には、導電型不純物がドープされる。これにより、半導体発光素子１０に超格子層２００を挿入することに起因する動作電圧の上昇を抑制できる。
【００５３】
複数の第２井戸層２００ａの各々は、例えば、膜厚７．５ｎｍのＩｎ０．０７Ｇａ０．９３Ｎからなり、複数の第２障壁層２００ｂの各々は、例えば、膜厚１４ｎｍのＩｎ０．０２Ｇａ０．９８Ｎからなる。図４に示されるように、超格子層２００が、第１クラッド層１０２の下方に配置される場合には、第１導電型の不純物がドープされ、超格子層２００が、第２クラッド層１０７の上方に配置される場合には、第２導電型の不純物がドープされる。図４に示される例では、超格子層２００の各層には、例えば、濃度５×１０１７ｃｍ−３のＳｉがドープされている。なお、超格子層２００の各層の構成はこれに限定されない。第２井戸層２００ａは、第１井戸層１０４ａとＩｎ組成比が等しく、かつ、第１井戸層１０４ａの膜厚の自然数倍の膜厚を有していればよい。第２障壁層２００ｂは、第１障壁層１０４ｂとＩｎ組成比が等しく、かつ、第１障壁層１０４ｂの膜厚の自然数倍の膜厚を有していればよい。
【００５４】
［２．膜厚測定方法］
次に、本実施の形態に係る半導体発光素子１０における活性層１０４の膜厚測定方法について、図６を用いて説明する。図６は、本実施の形態に係る半導体発光素子１０にＸ線回折法を適用した場合に得られる回折強度分布を示すグラフである。
【００５５】
図３に示される比較例の半導体発光素子１０１０に対する回折強度分布のグラフと比較すると、図６に示される本実施の形態に係る半導体発光素子１０に対する回折強度分布のグラフにおいては、超格子層２００に対応するピークが検出される。詳しくは、超格子層２００の平均Ｉｎ組成比に対応する一つのピークと、超格子層２００の繰り返し構造に対応する複数のサテライトピークとが検出される。超格子層２００の繰り返し構造に対応する複数のサテライトピークのうち、隣り合うサテライトピーク間の回折角の差Δω１に基づいて、超格子層２００の繰り返し構造の周期、つまり、図５に示される、第２井戸層２００ａの膜厚と、第２障壁層２００ｂの膜厚との和Ｂを求めることができる。また、平均Ｉｎ組成比に対応するピークと、超格子層２００の繰り返し構造に対応する複数のサテライトピークとの間の回折角の差に基づいて、超格子層２００の繰り返し構造の周期を求めることもできる。
【００５６】
ここで、複数の第２井戸層２００ａの各々は、第１井戸層１０４ａの膜厚の自然数倍の膜厚を有し、複数の第２障壁層２００ｂの各々は、第１障壁層１０４ｂの膜厚の自然数倍の膜厚を有する。したがって、第２井戸層２００ａの膜厚と、第２障壁層２００ｂの膜厚との和Ｂから、活性層１０４の第１井戸層１０４ａの膜厚と、第１障壁層１０４ｂの膜厚との和を求めることができる。本実施の形態では、活性層１０４の各層の結晶成長条件と、超格子層２００の各層の結晶成長条件とを正確に一致させることができるため、超格子層２００の膜厚の計測結果に基づいて、活性層１０４の膜厚を正確に計測できる。
【００５７】
以上のように、本実施の形態では、活性層１０４の膜厚を計測できる。
【００５８】
また、図６に示される、ＧａＮからなる基板１０１に対応するピークと、超格子層２００の平均Ｉｎ組成比に対応するピークとの回折角の差（Δω０）から、超格子層２００の平均Ｉｎ組成比を求めることができる。
【００５９】
［３．製造方法］
次に、本実施の形態に係る半導体発光素子１０の製造方法について図７を用いて説明する。図７は、本実施の形態に係る半導体発光素子１０の製造方法の流れを示すフローチャートである。
【００６０】
図７に示されるように、まず、基板１０１上に、各半導体層の結晶成長を行う（Ｓ１１）。ここでは、基板１０１を構成するウェハーに、複数の半導体発光素子１０を構成する構成要素のうち半導体層の積層体を形成するだけである。
【００６１】
次に、ステップＳ１１で形成した積層構造体に対してＸ線回折法により評価を行う（Ｓ１２）。ここでは、上述したように、Ｘ線回折法を用いて、活性層１０４の平均Ｉｎ組成比及び膜厚を計測し、計測結果について評価を行う。ここで、平均Ｉｎ組成比及び膜厚の少なくとも一方が所定の規格を満たさない場合（Ｓ１２でＮＧ）、半導体発光素子１０における結晶成長工程に問題があると判断して、製造を中止する（Ｓ１４）。つまり、製造工程の流れを中止する。所定の規格は、半導体発光素子１０に要求される品質に応じて適宜設定されればよい。例えば、所定の規格とは、目標とするＩｎ組成比及び膜厚に対する誤差が１０％未満であることなどである。
【００６２】
一方、平均Ｉｎ組成比及び膜厚の両方が所定の規格を満たす場合（Ｓ１２でＯＫ）、ウェハープロセスに移行する（Ｓ１５）。ウェハープロセスにより、図４に示されるような半導体層及び電極からなる積層構造体を形成する。
【００６３】
また、Ｘ線回折法を用いて評価した結果に基づき、結晶成長条件を補正する必要があると判断されれば（Ｓ１２で要補正）。結晶成長条件を変更し（Ｓ１３）、次の結晶成長（Ｓ１１）において変更後の結晶成長条件を反映させる。例えば、平均Ｉｎ組成比及び膜厚の少なくとも一方が所定の規格を満たさなかった場合（Ｓ１２でＮＧ）に、結晶成長条件を補正する。また、平均Ｉｎ組成比及び膜厚の両方が所定の規格を満たした場合（Ｓ１２でＯＫ）でも、より目標値に近い値となるように結晶成長条件を補正してもよい。
【００６４】
ウェハープロセスの終了後、基板１０１の一次劈開を行う（Ｓ１６）。続いて、劈開面に端面コートを施す（Ｓ１７）。さらに必要に応じて追加される工程を経て半導体発光素子１０が製造される。
【００６５】
以上のように、本実施の形態に係る半導体発光素子１０によれば、活性層１０４の平均Ｉｎ組成比及び膜厚をＸ線回折法により簡易に計測できる。このため、計測結果に基づいて、Ｉｎ組成比及び膜厚の少なくとも一方が規格外であることが判明した場合には、半導体発光素子の製造工程を中止することで、規格外の半導体発光素子が製造され続けることを回避できる。これにより、規格外の半導体発光素子が製造されることによる損失を削減できる。
【００６６】
また、活性層１０４の膜厚を結晶成長直後に評価できるため、次に製造する半導体発光素子１０の結晶成長において、評価結果をフィードバックすることで、活性層１０４の平均Ｉｎ組成比及び膜厚をより目標値に近づけることができる。
【００６７】
また、本実施の形態に係る半導体発光素子１０によれば、活性層１０４の膜厚を調べるための確認成膜を別途行う必要がないため、製造工数及びコストを削減できる。
【００６８】
［４．実施例］
次に、本実施の形態に係る半導体発光素子１０の実施例について図８及び図９を用いて説明する。図８は、本実施の形態に係る半導体発光素子の各実施例における超格子層の構成を示す表である。図９は、本実施の形態に係る半導体発光素子１０の各実施例における超格子層の平均Ｉｎ組成比及び膜厚周期を示す表である。図８に示される井戸層及び障壁層は、それぞれ超格子層の第２井戸層及び第２障壁層を示す。
【００６９】
なお、図９において、平均Ｉｎ組成比Ｒａｖｅは、第２井戸層のＩｎ組成比Ｒｗ、第２障壁層のＩｎ組成比Ｒｂ、第２井戸層の膜厚Ｔｗ、及び、第２障壁層の膜厚Ｔｂを用いて、以下の式で計算できる。
【００７０】
Ｒａｖｅ＝（Ｒｗ×Ｔｗ＋Ｒｂ×Ｔｂ）／（Ｔｗ＋Ｔｂ）
【００７１】
また、図９に示される膜厚周期は、第２井戸層の膜厚と、第２障壁層の膜厚との和である。また、図９に示される合格規格とは、平均Ｉｎ組成比及び膜厚周期の目標値である中心値との誤差が１０％以下の範囲を意味する。図９には、合格規格の範囲の最大値と最小値とが示されている。
【００７２】
以下、図８及び図９に示される実施例１〜６に係る半導体発光素子について説明する。
【００７３】
［４−１．実施例１］
実施例１に係る半導体発光素子について図１０を用いて説明する。図１０は、本実施例に係る超格子層２０１の構成を示す模式的な断面図である。
【００７４】
本実施例に係る半導体発光素子は、図４に示される半導体発光素子１０と同様に、基板１０１と第１クラッド層１０２との間に超格子層２０１が配置される。図８及び図１０に示されるように、第２井戸層２００ａと第２障壁層２００ｂとの繰り返し周期数が２（つまり、第２井戸層２００ａの層数が２）である。
【００７５】
図８に示されるように、本実施例に係る２層の第２井戸層２００ａの各々は、膜厚７．５ｎｍのＩｎ０．０７Ｇａ０．９３Ｎからなり、３層の第２障壁層２００ｂの各々は、膜厚１４ｎｍのＩｎ０．０２Ｇａ０．９８Ｎからなる。これらの各層には、濃度５×１０１７ｃｍ−３のＳｉがドープされている。これらの各層は、活性層１０４の各層と同一の成長速度で結晶成長される。
【００７６】
このような超格子層２０１を備える本実施例に係る半導体発光素子にＸ線回折法を適用した場合に得られる回折強度分布は、上述した図６に示されるような回折強度分布となる。
【００７７】
回折強度分布において、活性層１０４のみでは、サテライトピークは検出されない（図３参照）。しかしながら、活性層１０４の各層と同じ成長速度で形成され、活性層１０４の各層と同じ膜厚、及び、同じ周期を有する超格子層２０１を挿入することにより、図６に示す通り、超格子層２０１の平均Ｉｎ組成比ピークと、超格子層２０１の繰り返し構造に対応するサテライトピークとが現れる。ここで、平均Ｉｎ組成比に対応するピークとサテライトピークとの回折角の差、及び、隣り合うサテライトピークの回折角の差から超格子層２０１の第２井戸層２００ａの膜厚７．５ｎｍと第２障壁層２００ｂの膜厚１４ｎｍとの和である膜厚周期２１．５ｎｍを計測できる。
【００７８】
加えて本実施例の超格子層２０１により活性層１０４と同じ平均Ｉｎ組成比を計測できる。
【００７９】
なお、第１クラッド層１０２でキャリアがブロックされているため、ＩｎＧａＮ／ＩｎＧａＮの超格子構造を有する超格子層２０１でキャリア再結合による発光はない。
【００８０】
また、活性層１０４でキャリア再結合により発する光は第１クラッド層１０２で閉じ込められているため、超格子層２０１を備えることにより発生する光の漏れはない。
【００８１】
また、超格子層２０１にはＳｉがドープされているため、半導体発光素子の動作電圧が上昇することが抑制される。
【００８２】
また、本実施例では、第２井戸層の層数は、２である。このため、超格子層２０１を構成する層数を最小限に抑えることができる。したがって、半導体発光素子の構成を簡素化でき、かつ、超格子層２０１が半導体発光素子の特性に与える影響を最小限に抑えることができる。
【００８３】
また、本実施例では、第２井戸層２００ａの膜厚は、第１井戸層１０４ａの膜厚と等しく第２障壁層２００ｂの膜厚は、第１障壁層１０４ｂの膜厚と等しい。これにより、超格子層２０１の膜厚が大きくなることを抑制できる。したがって、超格子層２０１の厚さを抑制できるため、超格子層が半導体発光素子の特性に与える影響を抑制できる。
【００８４】
［４−２．実施例２］
実施例２に係る半導体発光素子について図１１を用いて説明する。図１１は、本実施例に係る超格子層２０２の構成を示す模式的な断面図である。
【００８５】
本実施例に係る半導体発光素子は、図８及び図１１に示されるように、第２井戸層２００ａと第２障壁層２００ｂとの繰り返し周期数が３（つまり、第２井戸層２００ａの層数が３）である点において実施例１に係る半導体発光素子と相違し、その他の点で一致する。
【００８６】
このような超格子層２０２を備える本実施例に係る半導体発光素子にＸ線回折法を適用した場合に得られる回折強度分布について図１２を用いて説明する。図１２は、本実施例に係る半導体発光素子にＸ線回折法を適用した場合に得られる回折強度分布を示すグラフである。図１２においては、実施例１に係る半導体発光素子にＸ線回折法を適用した場合に得られる回折強度分布についても、合わせて破線で示されている。
【００８７】
本実施例では、超格子層２０２の繰り返し周期数を実施例１より増加させていることに伴い、第２井戸層２００ａの総膜厚が１．５倍になる。このことから、図１２に示すとおり、実施例１と比較してサテライトピークにおける回折強度が１．５倍となり、サテライトピークがより鮮明に検出される。その他の効果などについては、実施例１と同様である。
【００８８】
［４−３．実施例３］
実施例３に係る半導体発光素子について図１３を用いて説明する。図１３は、本実施例に係る超格子層２０３の構成を示す模式的な断面図である。図１３に示されるように、超格子層２０３は、第２井戸層２００ａと第２障壁層２０３ｂとを含む。
【００８９】
本実施例に係る半導体発光素子は、図８に示されるように、第２障壁層２０３ｂのＩｎ組成比がゼロである点、つまり、第２障壁層２０３ｂがＧａＮからなる点において、実施例１に係る半導体発光素子と相違し、その他の点で一致する。
【００９０】
このような超格子層２０３を備える本実施例に係る半導体発光素子にＸ線回折法を適用した場合に得られる回折強度分布について図１４を用いて説明する。図１４は、本実施例に係る半導体発光素子にＸ線回折法を適用した場合に得られる回折強度分布を示すグラフである。図１４においては、実施例１に係る半導体発光素子にＸ線回折法を適用した場合に得られる回折強度分布についても、合わせて破線で示されている。
【００９１】
図１４に示されるように、本実施例においても、実施例１と同様に、平均Ｉｎ組成比に対応するピークと、超格子層２０３の繰り返し構造に対応するサテライトピークとが検出される。平均Ｉｎ組成比に対応するピークにより、超格子層２０３での第２井戸層２００ａと第２障壁層２０３ｂとの平均Ｉｎ組成比を知ることができる。ここで、第２障壁層２０３ｂが実施例１のＩｎ０．０２Ｇａ０．９８ＮからＧａＮに変更されていることから、平均Ｉｎ組成比は実施例１の０．０３７から０．０２４に減少する。ここで超格子層２０３での第２井戸層２００ａのＩｎ組成比及び膜厚は活性層１０４と同一であり、第２障壁層２０３ｂがＧａＮ（つまり、Ｉｎ組成比がゼロ）であることから、Ｘ線回折法を用いた評価から導き出せる超格子層２０３での第２井戸層２００ａと第２障壁層２０３ｂとの平均Ｉｎ組成比から超格子層２０３の第２井戸層２００ａのＩｎ組成比を導き出すことができる。超格子層２０３の第２井戸層２００ａは活性層１０４の第１井戸層１０４ａと同一のＩｎ組成比にしていることから、活性層１０４での第１井戸層１０４ａのＩｎ組成比も求めることができる。その他の効果などについては、実施例１と同様である。
【００９２】
［４−４．実施例４］
実施例４に係る半導体発光素子について図１５を用いて説明する。図１５は、本実施例に係る超格子層２０４の構成を示す模式的な断面図である。図１５に示されるように、超格子層２０４は、第２井戸層２０４ａと第２障壁層２０４ｂとを含む。
【００９３】
本実施例に係る半導体発光素子は、図８に示されるように、第２井戸層２０４ａ及び第２障壁層２０４ｂの膜厚が、それぞれ、第１井戸層１０４ａ及び第１障壁層１０４ｂの膜厚の２倍である点において、実施例１に係る半導体発光素子と相違し、その他の点で一致する。
【００９４】
このような超格子層２０４を備える本実施例に係る半導体発光素子にＸ線回折法を適用した場合に得られる回折強度分布について図１６を用いて説明する。図１６は、本実施例に係る半導体発光素子にＸ線回折法を適用した場合に得られる回折強度分布を示すグラフである。図１６においては、実施例１に係る半導体発光素子にＸ線回折法を適用した場合に得られる回折強度分布についても、合わせて破線で示されている。
【００９５】
本実施例では、超格子層２０４での第２井戸層２０４ａの膜厚を２倍にすることで第２井戸層２０４ａの総膜厚が２倍になるため、回折強度のピークが２倍になり、実施例１よりもサテライトピークがより鮮明に検出される。
【００９６】
また、超格子層２０４の第２井戸層２０４ａと第２障壁層２０４ｂとの膜厚周期が実施例１の２倍になるため、平均Ｉｎ組成比ピークとサテライトピーク、及び、隣り合うサテライトピークの回折角の差は実施例１に対し小さくなる。これらの回折角の差から、第２井戸層２０４ａと第２障壁層２０４ｂとの膜厚周期を求めることができる。したがって、活性層１０４の第１井戸層１０４ａと第１障壁層１０４ｂとの膜厚周期を、超格子層２０４の膜厚周期の１／２として計測することができる。その他の効果などについては、実施例１と同様である。
【００９７】
［４−５．実施例５］
実施例５に係る半導体発光素子について図１７を用いて説明する。図１７は、本実施例に係る超格子層２０５の構成を示す模式的な断面図である。図１７に示されるように、超格子層２０５は、第２井戸層２０５ａと第２障壁層２０５ｂとを含む。
【００９８】
本実施例に係る半導体発光素子は、図８に示されるように、第２障壁層２０５ｂのＩｎ組成比がゼロである点、第２井戸層２０５ａ及び第２障壁層２０５ｂの膜厚が、それぞれ、第１井戸層１０４ａ及び第１障壁層１０４ｂの膜厚の２倍である点、及び、超格子層２０４の繰り返し周期数が３である点において、実施例１に係る半導体発光素子と相違し、その他の点で一致する。
【００９９】
このような超格子層２０５を備える本実施例に係る半導体発光素子にＸ線回折法を適用した場合に得られる回折強度分布について図１８を用いて説明する。図１８は、本実施例に係る半導体発光素子にＸ線回折法を適用した場合に得られる回折強度分布を示すグラフである。図１８においては、実施例１に係る半導体発光素子にＸ線回折法を適用した場合に得られる回折強度分布についても、合わせて破線で示されている。
【０１００】
図１８に示されるように、第２障壁層２０５ｂをＧａＮにしている実施例３と同じ回折角に超格子層２０５の第２井戸層２０５ａと第２障壁層２０５ｂとの平均Ｉｎ組成比ピークが現れる。この理由は第２井戸層２０５ａと第２障壁層２０５ｂとのＩｎ組成比が実施例３と同じであり、第２井戸層２０５ａ及び第２障壁層２０５ｂの膜厚が実施例３の２倍になっているものの、第２井戸層２０５ａと第２障壁層２０５ｂとの膜厚比が実施例３と同じである点にある。
【０１０１】
実施例１及び実施例２では平均Ｉｎ組成比が０．０３７であるが、実施例５での平均Ｉｎ組成比が０．０２４になり、平均Ｉｎ組成比ピークは実施例１及び実施例２よりもＧａＮ基板に対応するピークに近づく。
【０１０２】
本実施例では、超格子層２０５での各層の膜厚を実施例１の各層の膜厚の２倍にしており、加えて繰り返し周期数を２から３へと１．５倍に増加させている。このため、実施例１に対し第２井戸層２０５ａの総膜厚が２倍と１．５倍との積の３倍になることから、平均Ｉｎ組成比のピーク強度が、実施例１の３倍になる。このことにより、実施例１よりもＸ線回折法によるサテライトピークがより鮮明に検出される。
【０１０３】
本実施例では、実施例４と第２井戸層及び第２障壁層の膜厚が同じである。このため、平均Ｉｎ組成比ピークとサテライトピークとの回折角の差、及び、隣り合うサテライトピークの間の回折角の差は、それぞれ実施例４と同じになり、実施例１、実施例２及び実施例３よりも小さくなる。本実施例においては、実施例１及び実施例２に対し、第２井戸層と第２障壁層との膜厚周期が２倍になるため、平均Ｉｎ組成比ピークとサテライトピークとの回折角の差、及び、隣り合うサテライトピークの間の回折角の差は小さくなる。これらの回折角の差から、実施例４と同様に、第２井戸層２０５ａと第２障壁層２０５ｂとの膜厚周期を求めることができる。したがって、活性層１０４の第１井戸層１０４ａと第１障壁層１０４ｂとの膜厚周期を、超格子層２０５の膜厚周期の１／２として計測することができる。その他の効果などについては、実施例１と同様である。
【０１０４】
［４−６．実施例６］
実施例６に係る半導体発光素子について図１９及び図２０を用いて説明する。図１９は、本実施例に係る半導体発光素子１６の構成を示す模式的な断面図である。図２０は、本実施例に係る超格子層２０６の構成を示す模式的な断面図である。
【０１０５】
本実施例に係る半導体発光素子１６は、超格子層２０６の配置、及び、超格子層２０６の構成において、実施例１に係る半導体発光素子と相違し、その他の点において一致する。
【０１０６】
図１９に示されるように、超格子層２０６が第２クラッド層１０７の上方に配置されている。より詳しくは、超格子層２０６は、第２クラッド層１０７とコンタクト層１０８との間に配置されている。
【０１０７】
図２０に示されるように、超格子層２０６は、第２井戸層２０６ａと、第２障壁層２０６ｂとを含む。超格子層２０６の繰り返し周期は、２である。超格子層２０６の各層の構成は、不純物がＭｇであること以外は、実施例１に係る超格子層２０１と同様である。
【０１０８】
このような超格子層２０６を備える本実施例に係る半導体発光素子１６にＸ線回折法を適用した場合に得られる回折強度分布について図２１を用いて説明する。図２１は、本実施例に係る半導体発光素子１６にＸ線回折法を適用した場合に得られる回折強度分布を示すグラフである。
【０１０９】
上述したように、本実施例においては、超格子層２０６の配置は、実施例１と異なるものの、超格子層２０６の各層のＩｎ組成比及び膜厚は、実施例１に係る超格子層２０１の各層のＩｎ組成比及び膜厚と同等である。このため、図２１に示されるように、回折強度分布は、実施例１の回折強度分布とほぼ同じとなる。これにより、実施例１と同様に、活性層１０４の平均Ｉｎ組成比及び膜厚を計測できる。
【０１１０】
本実施例では、オーバーフロー抑制層１０６及び第２クラッド層１０７でキャリアがブロックされているため、ＩｎＧａＮ／ＩｎＧａＮの超格子構造を有する超格子層２０６でキャリア再結合による発光はない。
【０１１１】
また、活性層１０４でキャリア再結合により発する光は第２電極１１０の吸収を活用して閉じ込められているため、超格子層２０６を備えることにより発生する光の漏れはない。
【０１１２】
また、超格子層２０６にはＭｇがドープされているため、半導体発光素子１６の動作電圧が上昇することが抑制される。
【０１１３】
（変形例など）
以上、本開示に係る半導体発光素子について、実施の形態に基づいて説明したが、本開示は、上記実施の形態に限定されるものではない。
【０１１４】
例えば、上記実施の形態においては、第２井戸層及び第２障壁層は、それぞれ、第１井戸層及び第１障壁層とＩｎ組成比が等しいが、第２井戸層及び第２障壁層は、それぞれ、第１井戸層及び第１障壁層とＩｎ組成比が等しくなくてもよい。また、上記実施の形態においては、各第２井戸層は、第１井戸層の膜厚の自然数倍の膜厚を有するが、各第２井戸層は、第１井戸層の膜厚の自然数倍の膜厚を有さなくてもよい。例えば、各第２井戸層の膜厚は、第１井戸層の膜厚の自然数分の１倍であってもよい。つまり、各第２井戸層の膜厚は、第１井戸層の膜厚の１倍、１／２倍、１／３倍又は１／４倍などであってもよい。
【０１１５】
また、上記実施の形態においては、各第２障壁層は、第１障壁層の膜厚の自然数倍の膜厚を有するが、各第２障壁層は、第１障壁層の膜厚の自然数倍の膜厚を有さなくてもよい。例えば、各第２障壁層の膜厚は、第１井戸層の膜厚の自然数分の１倍であってもよい。つまり、各第２障壁層の膜厚は、第１井戸層の膜厚の１倍、１／２倍、１／３倍又は１／４倍などであってもよい。
【０１１６】
つまり、本開示に係る半導体発光素子は、第１クラッド層と、第１クラッド層の上方に配置され、第１障壁層と、Ｉｎ及びＧａＮを含む第１井戸層とを有する単一量子井戸構造の活性層と、活性層の上方に配置された第２クラッド層と、第１クラッド層の下方、及び、第２クラッド層の上方の少なくと一方に配置された超格子層とを備え、超格子層は、ＧａＮを含む複数の第２井戸層と、ＧａＮを含み、第２井戸層とはＩｎ組成比が異なる複数の第２障壁層とが交互に積層された構造を有してもよい。
【０１１７】
このような構成を有する半導体発光素子においても、半導体発光素子にＸ線回折法を適用した場合に得られる回折強度分布を示すグラフから、超格子層の繰り返し構造の周期を計測することができる。また、超格子層の繰り返し構造の周期と、活性層の膜厚との関係が分かっていれば、活性層の膜厚を正確に計測できる。
【０１１８】
また、上記各実施の形態においては、半導体発光素子が半導体レーザ素子である例を示したが、半導体発光素子は、半導体レーザ素子に限定されない。例えば、半導体発光素子は、スーパールミネッセントダイオードであってもよい。
【０１１９】
また、上記各実施の形態に対して当業者が思いつく各種変形を施して得られる形態や、本開示の趣旨を逸脱しない範囲で上記各実施の形態における構成要素及び機能を任意に組み合わせることで実現される形態も本開示に含まれる。
【産業上の利用可能性】
【０１２０】
本開示の半導体発光素子は、例えば、高出力な光源としてプロジェクタなどに適用できる。
【符号の説明】
【０１２１】
１０、１６、１０１０  半導体発光素子
１０１  基板
１０２  第１クラッド層
１０３  第１光ガイド層
１０４  活性層
１０４ａ  第１井戸層
１０４ｂ  第１障壁層
１０５  第２光ガイド層
１０６  オーバーフロー抑制層
１０７  第２クラッド層
１０８  コンタクト層
１０９  絶縁層
１１０  第２電極
１１１  パッド電極
１１２  第１電極
２００、２０１、２０２、２０３、２０４、２０５、２０６  超格子層
２００ａ、２０４ａ、２０５ａ、２０６ａ  第２井戸層
２００ｂ、２０３ｂ、２０４ｂ、２０５ｂ、２０６ｂ  第２障壁層
【図１】
2019188318.tif 000003
【図２】
2019188318.tif 000004
【図３】
2019188318.tif 000005
【図４】
2019188318.tif 000006
【図５】
2019188318.tif 000007
【図６】
2019188318.tif 000008
【図７】
2019188318.tif 000009
【図８】
2019188318.tif 000010
【図９】
2019188318.tif 000011
【図１０】
2019188318.tif 000012
【図１１】
2019188318.tif 000013
【図１２】
2019188318.tif 000014
【図１３】
2019188318.tif 000015
【図１４】
2019188318.tif 000016
【図１５】
2019188318.tif 000017
【図１６】
2019188318.tif 000018
【図１７】
2019188318.tif 000019
【図１８】
2019188318.tif 000020
【図１９】
2019188318.tif 000021
【図２０】
2019188318.tif 000022
【図２１】
2019188318.tif 000023
【国際調査報告】
2019188318.tif 000024
2019188318.tif 000025
2019188318.tif 000026
2019188318.tif 000027